Brevet FR3096178A1 — publié le 20201120

Description Titre de l'invention : PROCEDE DE NEUTRALISATION D'UN GENERATEUR ELECTROCHIMIQUE Domaine technique [0001] La présente invention se rapporte à un procédé de neutralisation d'un générateur électrochimique, tel qu'un accumulateur ou une batterie Li-Ion, Na-Ion, ou Lithium-métal, notamment en vue de son recyclage et/ou de son stockage [0002] Plus spécifiquement, il s'agit d'un procédé dans lequel on réalise une mise en sécurité du générateur électrochimique avec une solution contenant un liquide ionique et une espèce active redox. L'espèce active redox permet de neutraliser le générateur électrochimique en le déchargeant. Le liquide ionique permet de réaliser cette étape en toute sécurité et notamment en évitant la formation d'atmosphère explosive. [0003] Le générateur électrochimique peut ensuite être ouvert en toute sécurité et les fractions valorisables peuvent être recyclées. Technique antérieure [0004] Un générateur électrochimique est un dispositif de production d'électricité convertissant de l'énergie chimique en énergie électrique. Il peut s'agir, par exemple, de piles ou d'accumulateurs. [0005] Le marché des accumulateurs, et notamment des accumulateurs au lithium, de type Li-ion, est aujourd'hui en forte expansion, d'une part, du fait des applications dites nomades (smartphone, ordinateur, appareil photographique,...) et, d'autre part, du fait des nouvelles applications liées à la mobilité (véhicules électriques et hybrides) et aux applications dites stationnaires (connectées au réseau électrique). [0006] En raison de la croissance du nombre d'accumulateurs au cours des dernières années, la question de leur recyclage est donc devenue un enjeu majeur. [0007] Classiquement, un accumulateur lithium-ion comprend une anode, une cathode, un séparateur, un électrolyte et un boitier. [0008] Généralement, l'anode est formée à partir de graphite mélangé à un liant de type PVDF déposé sur une feuille de cuivre et la cathode est un matériau d'insertion de lithium métallique (par exemple, LiCo02, LiMn02, LiNiO,, Li3NiMnCoO6, ou LiFePO 4) mélangé à un liant et déposé sur une feuille d'aluminium. [0009] L'électrolyte est un mélange de solvants non aqueux et de sels de lithium, et, éven- tuellement, d'additifs pour ralentir les réactions secondaires. [0010] Le fonctionnement. est le suivant : lors de la charge, le lithium se désintercale de l'oxyde métallique et s'intercale dans le graphite, où il est thermodynamiquement instable. Lors de la décharge, le processus est inversé et les ions lithium sont intercalés 2 dans l'oxyde métallique de lithium. [0011] Au fur et à mesure de son utilisation, le vieillissement entraîne une perte de capacité et la cellule doit être recyclée. [0012] Cependant, un nombre important d'accumulateurs ou de batteries d'accumulateurs à recycler sont encore au moins partiellement chargés et leur broyage produit des étincelles et des inflammations importantes voire des explosions notamment avec les piles lithium primaires (Li-SOCL). [0013] Les cellules endommagées doivent également être recyclées. Cependant, ces cellules peuvent avoir des dépôts de lithium métallique sur l'anode, qui, exposés à l'air ou à l'eau, sont très réactifs. [0014] Les cellules, en fin de vie et/ou endommagées, à recycler doivent donc être traitées avec la plus grande précaution. [0015] Le procédé de recyclage des accumulateurs comprend plusieurs étapes : - une étape de prétraitemcnt incluant une phase de démantèlement et une phase de mise en sécurité, - des traitements thermiques et/ou hydrométallurgiques pour récupérer les différents matériaux et métaux valorisablcs contenus dans ces piles et accumulateurs. [0016] A cc jour, le principal problème réside dans la phase de mise en sécurité de ces systèmes électrochimiques à base de lithium (primaire et secondaire). [0017] En effet, lors d'une perte de confinement il se produit des fuites de l'électrolyte, produit toxique, inflammable et corrosif, sous forme liquide mais également gazeux. Les vapeurs ainsi générées et mélangées avec l'air peuvent alors former une atmosphère explosive (ATEX). Celle-ci est susceptible de s'enflammer au contact d'une source d'inflammation du type étincelle ou d'une surface chaude. Il en résulte alors une explosion provoquant des effets thermiques et des effets de pression. De plus, les sels d'électrolyte tels que l'hexafluorophosphate de lithium LiPF6, le tétrafluoborate de lithium LiBF4, le perchlorate de lithium LiC104, l'hexatluoroarsenate de lithium LiAsF 6 peuvent dégager des fumées particulièrement toxiques et corrosives contenant du phosphore, du fluor et/ou du lithium. Par exemple, il peut y avoir la formation d'acide fluorhydrique (HF) lors de la dégradation thermique de batteries Li-ion. [0018] Pour remédier à ces inconvénients, il est possible de broyer les batteries dans une enceinte à atmosphère et pression contrôlée. A titre d'exemple, le document WO 2005/101564 Al décrit un procédé de recyclage de batterie à anode de lithium par voie hydrométallurgique, à température ambiante et sous atmosphère inerte. L'atmosphère comprend de l'argon et/ou du dioxyde de carbone. Les deux gaz vont chasser l'oxygène et former un ciel gazeux de protection au-dessus de la charge broyée. La présence de dioxyde de carbone va conduire à initier une passivation du lithium métallique par formation de carbonate de lithium en surface, ce qui ralentit la réactivité de ce métal. 3 L'hydrolyse de la charge broyée contenant du lithium conduit à la formation d'hydrogène. Pour éviter les risques d'inflammation de l'hydrogène et d'explosion, la charge broyée contenant le lithium est ajoutée de manière très contrôlée dans la solution aqueuse et une très forte turbulence au-dessus du bain est créée. Cette opération est associée à un appauvrissement de l'atmosphère en oxygène. L'eau devient riche en hydroxyde de lithium et le lithium est récupéré par addition de carbonate de sodium ou d'acide phosphorique. [0019] Dans le procédé du brevet US 5,888,463, la mise en sécurité des piles et accu- mulateurs est réalisée par un procédé cryogénique. Les piles et accumulateurs sont congelés dans de l'azote liquide à -196° C avant d'être broyés. Le broyat est ensuite immergé dans de l'eau. Pour éviter la formation de H2S, le pH est maintenu à un pH d'au moins 10 par addition de LiOH. Les sels de lithium formés (LinSO4, LiCI) sont précipités sous forme de carbonate par ajout de carbonate de sodium. [0020] Le document CA 2 313 173 Al décrit un procédé de recyclage de piles ioniques au lithium. Les piles sont préalablement découpées dans une atmosphère inerte dépourvue d'eau. Un premier solvant organique (acétonitrile) permet de dissoudre l'électrolyte et un second solvant organique (NMP) permet de dissoudre le liant. Le matériau d'insertion particulairc est ensuite séparé de la solution et réduit par électrolyse. [0021] Dans le document WO 2011/113860 Al, une méthode dite sèche (« Dry-Technology ») est décrite. La température du broyeur est maintenue entre 40 et 50°C et le mélange d'hydrogène et d'oxygène, libéré des batteries, est éliminé, par un mouvement d'air cyclonique, pour minimiser les risques de départ de feu. Les morceaux de batterie et de poussière, récupérés après tamisage, sont refroidis jusqu'à la température ambiante. L'extraction du lithium semble se faire par réaction avec l'oxygène et l'humidité de l'air, occasionnant des risques liés à la présence simultanée d'hydrogène, d'oxygène et de chaleur propice à la combustion et l'explosion. De plus, l'électrolyte est dégradé, générant des risques, des pertes et des difficultés vis-à-vis de la gestion des poussières et des gaz. [0022] Le procédé UrniCore VAL'EASTM, décrit dans l'article de Georgi-Maschler et al. (« Development of a recycling process Ihr Li-ion batteries », Journal of Power Sources 207 (2012) 173-182) combine des traitements pyrométallurgiques et hydrométallurgiques. Les batteries, démantelées, sont directement introduites dans un four. Le traitement pyrométallurgique permet de les désactiver : l'électrolyte s'évapore à près de 300 °C; les plastiques sont pyrolisés à 700 °C et le reste est finalement fondu et réduit à 1200-1450 °C. Une partie des matières organiques contenues dans les piles sert d'agent réducteur dans le procédé. L'aluminium et le lithium sont perdus. Le fer, le cuivre, et le manganèse sont récupérés en solution aqueuse. Le cobalt et le nickel sont récupérés sous forme de LiCoO2 et Ni(OH)2 et recyclés pour former des matériaux de cathode. Cependant, ce type de traitement thermique génère une forte consommation d'énergie et entraine une forte dégradation des composants de la batterie. [0023] Le document EP 0 613 198 Al décrit un procédé de récupération des matériaux issus des piles lithium. Les piles sont découpées soit sous jet d'eau haute pression soit sous une atmosphère inerte pour éviter un départ de feu. Puis, le lithium réagit avec de l'eau, un alcool ou de l'acide pour former, respectivement, de l'hydroxyde de lithium, un alcoxyde de lithium ou un sel de lithium (LiCI, par exemple). Cependant, la mise en sécurité réalisée avec un découpage sous jet d'eau haute pression nécessite une forte consommation d'eau et génère des gaz H, sous air. [0024] A cc jour, les différents procédés décrits ci-dessus nécessitent de réaliser des traitements à haute température, des traitements cryogéniques, et/ou sous atmosphère contrôlée, qui sont des conditions difficilement industrialisahles et/ou couteuscs. Exposé de l'invention [0025] Un but de la présente invention est de proposer un procédé permettant de remédier aux inconvénients de l'art antérieur, et en particulier un procédé de neutralisation d'un générateur électrochimique facilement industrialisable, ne nécessitant pas l'utilisation de hautes températures, de très basses températures et/ou d'atmosphère contrôlée. [0026] Ce but est atteint par un procédé comprenant une étape au cours de laquelle un gé- nérateur électrochimique, comprenant une électrode négative contenant du lithium ou du sodium et une électrode positive, est mis en contact avec une solution de liquide ionique comprenant un liquide ionique et une espèce redox dite oxydante apte à être réduite sur l'électrode négative de manière à décharger le générateur électrochimique. [0027] L'invention se distingue fondamentalement de l'art antérieur par la mise en oeuvre d'une étape de décharge du générateur électrochimique, en présence d'une solution de liquide ionique comprenant un liquide ionique et une espèce redox. Cette étape conduit à la mise en sécurité du générateur électrochimique, en assurant l'extraction du lithium ou du sodium de l'électrode négative (anode) tout en évitant les risques d'inflammation et/ou d'explosion. Lc procédé n'est pas un procédé thermique et permet de gérer l'étape d'ouverture de l'accumulateur électrochimique. Il peut être réalisé à température ambiante (20-25°C) et/ou sous air. [0028] Le procédé permet non seulement de répondre aux problèmes de mise en sécurité des accumulateurs et piles, mais également aux contraintes économiques et environnementales. [0029] Par apte à être réduite sur l'électrode négative, on entend que l'espèce active peut réagir soit directement sur l'électrode négative (anode), dans le cas où le boitier de l'accumulateur est ouvert, soit sur un autre élément connecté électriquement à l'anode, tel que le collecteur de courant anodique, le terminal de l'anode ou encore la masse lorsque l'anode est reliée électriquement à la masse. [0030] Par la suite, lorsque l'on décrit le lithium, le lithium peut être remplacé par le sodium. [0031] Par exemple, dans le cas d'un accumulateur lithium-métal, la réaction de réduction de l'espèce redox dite oxydante conduit à l'oxydation du lithium métallique sous forme ionique. [0032] Selon un autre exemple, dans le cas d'un accumulateur lithium-ion, la réaction de réduction de l'espèce redox dite réductrice conduit à la désinsertion de l'ion lithium du matériau actif de l'électrode négative. [0033] Les ions libres extraits de l'anode, migrent à travers l'électrolyte conducteur ionique et sont immobilisés dans la cathode où ils forment un oxyde de lithium thermodynamiquement stable. Par thermodynamiquement stable, on entend que l'oxyde ne réagit pas violemment avec l'eau et/ou l'air. [0034] Avantageusement, la solution comprend une deuxième espèce redox dite réductrice apte à être oxydée sur l'électrode positive, l'espèce redox dite oxydante et l'espèce redox dite réductrice formant un couple d'espèce redox. [0035] Par couple redox, aussi appelé médiateur redox ou navette électrochimique, on entend un couple oxydant/réducteur (Ox/Red) en solution dont l'oxydant peut être réduit sur l'anode (électrode négative) et le réducteur peut être oxydé sur la cathode (électrode positive). L'oxydation du réducteur et la réduction de l'oxydant permettent de former de nouvelles espèces oxydant/réducteur et/ou de régénérer les espèces initialement présentes en solution. Le procédé est économique puisque le couple redox en solution assure à la fois et simultanément les réactions redox aux électrodes/terminaux du générateur électrochimique, de sorte que la consommation en réactif est nulle ; la solution peut être utilisée pour mettre en sécurité plusieurs générateurs électrochimiques successivement et/ou en mélange. [0036] La ou les espèces redox permettent de décharger significativement voire totalement le générateur électrochimique. De plus, en cas de rupture de l'emballage, elles vont réagir avec les composants internes, de sorte à diminuer la différence de potentiel entre les électrodes (anode et cathode). Cette décharge interne participe également à la mise en sécurité du générateur électrochimique par la diminution de l'énergie chimique des électrodes (et donc la différence de potentiel) et par diminution de l'effet de court-circuit interne. Le générateur électrochimique est mis en sécurité même en cas de détérioration structurelle. [0037] L'absence d'eau permet d'éviter la génération d'hydrogène, principal frein à l'utilisation d'agents extincteurs aqueux qui peuvent générer des atmosphères explosives. [0038] Avantageusement, le couple d'espèce redox est un couple métallique, de préférence 6 choisi parmi Mn21Mn", Co'1-/Coi-k, Cr21Cr"-, V4'-/V54, Sn21Sn4'-, Ag k/Ag2k, Cuk/Cu2, Ru4i-/Ru,i- ou Fe21F&H-, un couple de molécules organiques, un couple de métallocènes tel que Fc/Fc-, ou un couple de molécules halogénées comme par exemple CL/C1- ou C1-/C1'-. [0039] Avantageusement, la solution liquide ionique comprend un liquide ionique ad- ditionnel. [0040] Avantageusement, la solution liquide ionique forme un solvant eutectique profond. [0041] Avantageusement, le générateur électrochimique est immergé dans la solution liquide ionique. [0042] Avantageusement, la décharge du générateur électrochimique est réalisée à une tem- pérature allant de 0°C à 100°, et de préférence de 15°C à 60°C. [0043] Avantageusement, la décharge du générateur électrochimique est réalisée sous air. [0044] Avantageusement, le procédé comprend, préalablement à l'étape de décharge du gé- nérateur électrochimique, une étape de démantèlement et/ou une étape de tri. [0045] Avantageusement, le procédé comprend, ultérieurement à l'étape de décharge du gé- nérateur électrochimique, une étape de stockage et/ou une étape pyrométallurgique et/ ou hydrométallurgiquc. [0046] Le procédé de neutralisation selon l'invention présente de nombreux avantages : - ne pas mettre en oeuvre une étape de broyage en voie humide, ce qui évite les problèmes liés à la gestion de l'hydrogène, de l'oxygène et de la chaleur, et donc à la gestion d'atmosphère explosive (sécurité, traitement des affluents, surcoût économique), et ce qui évite d'utiliser d'importants volumes d'eau et de traiter les effluent aqueux ; - ne pas utiliser de traitement thermique, ce qui évite les problématiques liées à l'émission des gaz (par exemple des gaz à effets de serre ou pour de tout autre gaz nocif et dangereux pour l'homme et l'environnement), notamment concernant leur traitement, et réduit les coûts financiers et énergétiques du procédé ; - réduire considérablement les contraintes liées à l'utilisation d'eau car les liquides ioniques sont non-volatiles, ininflammables et chimiquement stables à des températures pouvant être supérieures à 200°C (par exemple entre 200°C et 400°C) ; - ne pas nécessiter de maîtriser l'atmosphère gazeuse lors de l'ouverture des batteries, notamment en utilisant des gaz inertes, ce qui simplifie le procédé et le rend plus économique, - être simple à mettre en oeuvre. [0047] D'autres caractéristiques et avantages de l'invention ressortiront du complément de description qui suit. [0048] Il va de soi que ce complément de description n'est donné qu'à titre d'illustration de l'objet de l'invention et ne doit en aucun cas être interprété comme une limitation de 7 cet objet. Brève description des dessins [0049] La présente invention sera mieux comprise à la lecture de la description d'exemples de réalisation donnés à titre purement indicatif et nullement limitatif en faisant référence aux dessins annexés sur lesquels : [0050] [fie.1] représente, de manière schématique, une vue en coupe, (l'un accumulateur lithium-ion, selon un mode de réalisation particulier de l'invention, [0051] [fie.2] est une courbe intensité-potentiel représentant différents potentiels redox selon un mode de réalisation particulier de l'invention. [0052] Les différentes parties représentées sur les figures ne le sont pas nécessairement selon une échelle uniforme, pour rendre les figures plus lisibles. [0053] Les différentes possibilités (variantes et modes de réalisation) doivent être comprises comme n'étant pas exclusives les unes des autres et peuvent se combiner entre elles. [0054] EXPOSÉ DÉTAILLÉ DE MODES DE RÉALISATION PARTICULIERS [0055] Par la suite, même si la description fait référence à un accumulateur Li-ion, l'invention est transposable à tout générateur électrochimique, par exemple à une batterie comprenant plusieurs accumulateurs (appelées aussi batteries d'accumulateurs), connectés en série ou en parallèle, en fonction de la tension nominale de fonctionnement et/ou de la quantité d'énergie à fournir, ou encore à une pile électrique. [0056] Ces différents dispositifs électrochimiques peuvent être de type métal-ion, par exemple lithium-ion ou sodium-ion, ou encore de type Li-métal,... [0057] Il peut également s'agir d'un système primaire tel que Li/Mn02, ou encore d'une batterie à circulation (« Redox Flow Battery »). [0058] On choisira, avantageusement, un générateur électrochimique ayant un potentiel supérieur à 1,5V. [0059] On se réfère tout d'abord à la figure 1 qui représente un accumulateur lithium-ion (ou Li-ion) 10. Une seule cellule électrochimique est représentée mais le générateur peut comprendre plusieurs cellules électrochimiques, chaque cellule comprenant une première électrode 20, ici l'anode, et une seconde électrode 30, ici la cathode, un séparateur 40 et un électrolyte 50. Selon un autre mode de réalisation, la première électrode 20 et la seconde électrode 30 pourraient être inversées. [0060] L'anode (électrode négative) 20 est de préférence à base carbone, par exemple, en graphite pouvant être mélangé à un liant de type PVDF et déposé sur une feuille de cuivre. Il peut également s'agir d'un oxyde mixte de lithium comme le titanate de lithium Li4Ti5012 (LTO) pour un accumulateur Li-ion ou d'un oxyde mixte de sodium comme le titanate de sodium pour un accumulateur Na-ion. Il pourrait également s'agir 8 d'un alliage de lithium ou d'un alliage de sodium en fonction de la technologie choisie. [0061] La cathode (électrode positive) 30 est un matériau d'insertion d'ions lithium pour un accumulateur Li-ion. Il peut s'agir d'un oxyde lamellaire de type LiMO2, d'un phosphate LiMPO4 de structure olivine ou encore d'un composé spinelle LiMn2O4. M représente un métal de transition. On choisira par exemple, une électrode positive en LiCo0,, LiMn0), LiNiO,, Li4NiMnCo06, ou LiFePO4. [0062] La cathode (électrode positive) 30 est un matériau d'insertion d'ions sodium pour un accumulateur Na-ion. Il peut s'agir d'un matériau du type oxyde sodié comprenant au moins un élément métallique de transition, d'un matériau du type phosphate ou sulfate sodié comprenant au moins un élément métallique de transition, d'un matériau du type fluorure sodié, ou encore d'un matériau du type sulfure comprenant au moins un élément métallique de transition. [0063] Le matériau d'insertion peut être mélangé à un liant de type fluorure de polyvi- nylidène et déposé sur une feuille d'aluminium. [0064] L'électrolyte 50 comporte des sels de lithium (LiPF6, LiBF4, LiCIO4 par exemple) ou des sels de sodium (NANa par exemple), en fonction de la technologie d'accumulateur choisie, solubilisés dans un mélange de solvants non aqueux. Le mélange de solvants est, par exemple, un mélange binaire ou ternaire. Les solvants sont, par exemple, choisis parmi les solvants à hase de carbonates cycliques (carbonate d'éthylène, carbonate de propylène, butylène de carbonate), linéaires ou ramifiés (carbonate de diméthyle, carbonate de di-éthyle, carbonate d'éthyle méthyle, diméthoxyéthane) en proportion diverse. [0065] De manière alternative, il pourrait également s'agir d'un électrolyte polymère comprenant une matrice polymère, en matériau organique et/ou inorganique, un mélange liquide comprenant un ou plusieurs sels métalliques, et éventuellement un matériau de renfort mécanique. La matrice polymère peut comprendre un ou plusieurs matériaux polymères par exemple choisis parmi un polyfluorure de vinylidène (PVDF), un polyacrylonitrile (PAN), un polyfluorure de vinylidène hexafluoropropylène (PVDF-HFP), ou un poly(liquide ionique) de type poly(N-vinylimidazolium) bis(trifluoromethanesulfonylamide)), N. N-diethyl- N(2-methoxyethyl)- N-methylammonium bis(tritluoromethylsulfonyeimide (DEMM-TFSI). [0066] La cellule peut être enroulée sur elle-même autour d'un axe d'enroulement ou présenter une architecture empilée. [0067] Un boitier 60 (« casing »), par exemple une poche en polymère, ou un emballage mé- tallique, par exemple en acier, permet d'assurer l'étanchéité de l'accumulateur. [0068] Chaque électrode 20, 30 est reliée à un collecteur de courant 21, 31 traversant le boitier 60 et formant, à l'extérieur du boitier 60, respectivement les terminaux 22, 32 9 (aussi appelés bornes de sortie ou pôles ou terminaux électriques). La fonction des collecteurs 21, 31 est double : assurer le support mécanique pour la matière active et la conduction électrique jusqu'aux terminaux de la cellule. Les terminaux aussi appelés pôles ou terminaux électriques) forment les bornes de sortie et sont destinés à être connectés à un « récepteur d'énergie ». [0069] Selon certaines configurations, un des terminaux 22, 32 (par exemple celui relié à l'électrode négative) peut être relié à la masse du générateur électrochimique. On dit alors que la masse est le potentiel négatif du générateur électrochimique et que le terminal positif est le potentiel positif du générateur électrochimique. Le potentiel positif est donc défini comme le pôle/terminal positif ainsi que toutes les pièces métalliques raccordées par une continuité électrique depuis ce pôle. [0070] Un dispositif électronique intermédiaire peut, éventuellement, être disposé entre le terminal qui est relié à la masse et cette dernière. [0071] Le procédé de neutralisation du générateur électrochimique 10 comprend au moins une étape au cours de laquelle il est déchargé en présence d'une solution liquide ionique 100 comprenant un liquide ionique et une espèce redox pouvant réagir avec le lithium de manière à le neutraliser, pour mettre le générateur électrochimique 10 en sécurité. [0072] Par décharger, on entend que le procédé permet de réduire significativement la charge électrique du générateur électrochimique 10, d'au moins 50% et de préférence d'au moins 80% voire de décharger totalement le générateur électrochimique (100%). Le taux de déchargement dépend de l'état de charge initial. [0073] Cette solution de liquide ionique 100, aussi appelée solution liquide ionique, simul- tanément empêche le contact entre le déchet (piles ou accumulateurs)/l'eau/l'air et assure la décharge du déchet par l'intermédiaire (le l'espèce redox électrochimique présente clans le liquide ionique. L'ensemble est donc sécurisé vis-à-vis du triangle du feu (comburant, combustible, énergie), en évitant/ou minimisant la présence d'eau à l'origine de la formation d'une atmosphère explosive (gaz H2, 0, avec de la chaleur). [0074] De préférence, on décharge complètement le générateur électrochimique 10. Les ions libres sont immobilisés dans la cathode 30, où ils forment un oxyde de lithium métallique thermodynamiquement stable qui ne réagit pas violemment avec l'eau ou l'air. Ceci se fait à faible coût environnemental et économique. De plus, le traitement est compatible avec le recyclage des différents composants du générateur électrochimique 10 (notamment l'électrolyte n'est pas dégradé). Le temps de décharge sera estimé suivant la nature des piles et accumulateurs et du taux de charge. [0075] Le générateur électrochimique 10 est recouvert au moins partiellement par la solution liquide ionique 100. De préférence, il est complètement immergé dans la solution liquide ionique 100. [0076] La solution liquide ionique 100 comprend au moins un liquide ionique LI1, appelé liquide ionique solvant, et une espèce active rcdox. [0077] On entend par liquide ionique l'association comprenant au moins un cation et un anion qui génère un liquide avec une température de fusion inférieure ou voisine de 100°C. Il s'agit de sels fondus. [0078] On entend par liquide ionique solvant un liquide ionique qui est stable sur le plan thermique et électrochimique minimisant un effet de dégradation du milieu durant le phénomène de décharge. [0079] La solution liquide ionique 100 peut également comprendre un liquide ionique ad- ditionnel noté LI, ou plusieurs (deux, trois...) liquides ioniques additionnels, c'est-à-dire qu'elle comprend à un mélange de plusieurs liquides ioniques. [0080] On entend par liquide ionique additionnel, un liquide ionique qui favorise une ou des propriétés vis-à-vis de l'étape de mise en sécurité et de décharge. Il peut s'agir, en particulier, d'une ou des propriétés suivantes : extinction, retardateur de flamme, navette redox, stabilisateur de sels, viscosité, solubilité, hydrophohicité, conductivité. [0081] Avantageusement, le liquide ionique, et éventuellement, les liquides ioniques addi- tionnels sont liquides à température ambiante (de 20 à 25°C). [0082] Pour le liquide ionique solvant et pour le ou les liquides ioniques additionnels, le cation est, de préférence, choisi parmi la famille : imidazoliurn, pyrrol idinium, ammonium, pipéridinium et phosphonium. [0083] On choisira, avantageusement, un cation à large fenêtre cationique, suffisamment important pour envisager une réaction cathodique évitant ou minimisant la dégradation du liquide ionique. [0084] Avantageusement LI, et LI2 auront le même cation pour augmenter la solubilité de LI 2 dans LI,. Dans les nombreux systèmes possibles, on privilégiera un milieu à faible coût et à faible impact environnemental (biodégradabilité), non toxique. [0085] Avantageusement, on utilisera des allions permettant d'obtenir simultanément une large fenêtre électrochimique, une viscosité modérée, une température de fusion basse (liquide à température ambiante) et une bonne solubilité avec le liquide ionique et les autres espèces de la solution, et ceci ne conduisant pas à l'hydrolyse (dégradation) du liquide ionique. [0086] L'anion TFSI est un exemple qui répond aux critères précédemment mentionnés pour de nombreuses associations avec, par exemple, pour LI, : [BMIM][TFSI], ou l'utilisation d'un liquide ionique de type [P66614][TFSI], le liquide ionique 1-éthy1-2,3-triméthyleneimidazolium bis(trifluorométhane sulfonyl)imide dETMIm][TFSI]), le liquide ionique N,N-diéthyl-N-methyl-N-2-méthoxyéthyl ammonium bis(trifluorométhylsulfonyeamide [DEME][TFSA], le liquide ionique Nméthyl-N-butylpyrrolidinium bis(trifluorométhylsufonyl)imide aPYR14][TFSI]), le 11 liquide ionique N-méthyl-N-propylpiperidinium bis(trifluoromethanesulfonyl) imide (PP13-TFSI). [0087] L'anion peut également être de type bis(fluorosulfonyl)imide (FSA ou FSI), comme le liquide ionique N-méthyl-N-propylpyrrolidinium FSI (P13-FSI), le Nméthyl-N-propylpipéridinium FSI (PP13-FS!), le 1-éthy1-3-méthylimidazolium FSI (EMI-FSI), etc... [0088] L'anion du liquide ionique solvant LII et/ou l'anion du liquide ionique additionnel LI 2 peut avantageusement être doté d'un anion complexant pour former un complexe avec la navette électrochimique. [0089] D'autres associations sont envisageables, avec des liquides ioniques (LI') dont le cation sera associé à un anion qui sera indifféremment organique ou inorganique, ayant préférentiellement une large fenêtre anodique. [0090] La solution liquide ionique forme, avantageusement, un solvant eutectique profond (ou DES pour "deep eutectic solvents"). Il s'agit d'un mélange liquide à température ambiante obtenu par formation d'un mélange eutectique de 2 sels, de formule générale : [Math 1] [Cat]'.[X] .z[Y] avec : - [Cat]* est le cation du liquide ionique solvant (par exemple ammonium), - [X] l'anion halogénure (par exemple Cl ), - [Y] un acide de Lewis ou de Briinsted qui peut être complexé par l'anion X du liquide ionique solvant, et - z le nombre de molécules Y. [0091] Les eutectiques peuvent être divisés en trois catégories suivant la nature de Y. [0092] La première catégorie correspond à un eutectique de type I : [0093] Y = MCl, avec par exemple M = Fe, Zn, Sn, Fe, Al, Ga [0094] La première catégorie correspond à un eutectique de type II : [0095] Y = MC1x.yH20 avec par exemple M = Cr, Co, Cu, Ni, Fe [0096] La première catégorie correspond à un eutectique de type III : [0097] Y= RZ avec par exemple Z = CONH2, COOH, OH. [0098] Par exemple, le DES est le chlorure de choline en association avec un donneur de liaison H d'une très faible toxicité, comme le glycérol ou l'urée, ce qui garantit un DES non toxique et à très faible coût. [0099] Selon un autre exemple de réalisation, la chlorure de choline peut être remplacée par de la bétaïne. Même si ces systèmes possèdent une fenêtre de stabilité électrochimique limitée, ils permettent de garantir le voyage et la désactivation d'un accumulateur, éventuellement, ouvert. [0100] Avantageusement, on choisira un composé « Y» pouvant jouer le rôle de navette 12 électrochimique, pouvant être oxydé et/ou réduit. Par exemple, Y est un sel de métal, pouvant être dissous dans la solution liquide ionique de manière à former des ions métalliques. Par exemple, Y contient du fer. [0101] A titre illustratif, on peut former un eutectique entre un liquide ionique à anion chlorure et des sels métalliques FeCl, et FeCI3 pour différentes proportions et avec différents cations. [0102] Il est également possible de réaliser ce type de réactions avec des eutectiques de type II qui intègrent dans les sels métalliques des molécules d'eau lorsque la proportion en eau est faible cela ne génère pas de danger. Par faible, on entend typiquement moins de 10% en niasse de la solution, par exemple de 5 à 10% en masse de la solution. [0103] On peut également utiliser des eutectiques de type III qui associent le liquide ionique et des espèces donneuses de liaisons hydrogènes (Y), avec un mélange de type [LI, ]/[Y] ou LI, peut être un ammonium quaternaire et Y une molécule complexante (donneur de liaison hydrogène) comme l'urée, l'éthylène glycol, la thiouréc, etc.... [0104] On peut également réaliser un mélange qui va avantageusement modifier les propriétés de la solution pour la décharge du milieu. On peut notamment associer un liquide ionique solvant de type [BMI1\4][NTR] très stable et liquide à température ambiante, mais qui solubilise faiblement la navette électrochimique (ou médiateur redox), comme un chlorure de fer. [0105] Par exemple, on peut associer un liquide ionique additionnel LI, de type [BMIM][Cl] qui favorisera la solubilisation d'un sel métallique sous la forme d'un chlorure par complexation avec l'anion de LI,. Ceci permet de simultanément avoir de bonnes propriétés de transport, une bonne solubilité du médiateur redox et donc favoriser le phénomène de décharge. [0106] La solution comprend une espèce redox (aussi appelé médiateur redox). Il s'agit d'un ion ou d'une espèce en solution pouvant être oxydée sur l'électrode négative 20, ou sur le terminal 22 lié à l'électrode négative 20. [0107] Le procédé proposé va permettre d'extraire le lithium de l'électrode négative pour rendre l'accumulateur non réactif à l'air. [0108] L'utilisation d'une navette électrochimique permet de faire fonctionner le dispositif en boucle fermée. Il peut s'agir d'un couple électrochimique ou leur association. De préférence, il s'agit d'un couple redox jouant le rôle de navette électrochimique (ou de médiateur redox) pour réduire la dégradation du milieu, en assurant les réactions redox. [0109] On entend par couple redox, un oxydant et un réducteur en solution capable d'être, respectivement, réduit et oxydé sur les électrodes/terminaux des piles. L'oxydant et le réducteur peuvent être introduits en proportion équimolaire ou non équimolaire. [0110] Le couple redox peut être un couple électrochimique métallique ou une de leurs asso- ciations : Mn2+/Mn3+, Co2+/Co3+, Cr2+/Cr3+, Cr3+/Cr6+, V2+/V3+. V41\75+, Sn2+/Sn4+, Ag' / 13 Ag2k, Cu k/Cu2k, Ru-R/Rus ou Fe21F&L [0111] En cas d'ouverture du générateur électrochimique, une des espèces redox peut provenir du générateur lui-même. Il peut s'agir notamment de cobalt, nickel et/ou manganèse. [0112] L'espèce redox et le couple redox peuvent également être choisis parmi les molécules organiques, et en particulier parmi : 2,4,6-tri-t-butylphénoxyl, nitronyl nitroxidc/2,2,6,6-tétrarnéthyl-l-piperidinyloxy (TEMPO), tétracyanoéthylène, tétraméthylphénylènedi-amine, dihydrophénazine, des molécules aromatiques par exemple ayant un groupement méthoxy, un groupe N,N-diméthylamino tel que l'anisole méthoxybenzenc, le diméthoxybenzène, ou encore un groupement N,N-diméthylaniline comme le N,N-diméthylaminobenzène. On peut également mentionner le 10-méthyl-phénothiazine (MPT), le 2,5-di-tert-buty1-1,4-diméthoxybenzenc (DDB) et le 2-(pentafluorophény1)-tétrafluoro-1,3,2-benzodioxaborole (PFPTFBDB). [0113] Il peut également s'agir de la famille dcs métallocènes (Fc/Fc+, Fe(bpy)3(C104), et Fe(phen) 3(C104)2 et ses dérivés) ou de la famille des molécules halogénés (C12/CI , Cl / Br2/Br , 12/1, 1/13). [0114] On choisira notamment un bromure ou un chlorure. De préférence il s'agit d'un chlorure, pouvant facilement complexer les métaux. Par exemple, le fer, complexé par l'anion chlorure, forme du FeCI4 qui peut diminuer la réactivité de l'électrode négative. [0115] 11 peut également s'agir du tétraméthylphénylènediamine. [0116] On pourra également associer plusieurs couples redox, dont les métaux des ions mé- talliques sont identiques ou différents. [0117] On choisira par exemple Fe2±/Fe4 et/ou Cu-1CW+. Ces derniers sont solubles dans leurs deux états d'oxydation, ils ne sont pas toxiques, ils ne dégradent pas le liquide ionique et ils ont des potentiels redox adéquats pour extraire le lithium (figure 2). [0118] La solution peut comporter un agent d'extinction et/ou un retardateur de flamme visant à prévenir un emballement thermique, notamment en cas d'ouverture d'accumulateur. Il peut s'agir d'un alkyl phosphate, éventuellement fluoré (alkyl phosphate fluoré), comme le phosphate de triméthyle, le phosphatede Méthyle, ou le tris(2,2,2-trifluoroethyl) phosphate). La concentration en espèce active peut être de 80% en masse à 5%, de préférence de 30% à 10% en masse. [0119] Optionnellement, la solution liquide ionique peut comprendre un agent desséchant, et/ou un agent favorisant le transport de matière, et/ou un agent de protection qui est un stabilisateur/réducteur d'espèces corrosives et toxiques comme PF5, HF, POF3,... [0120] L'agent favorisant le transport de matière est, par exemple, une fraction d'un co- solvant pouvant être ajouté pour diminuer la viscosité. [0121] 11 peut s'agir d'une faible proportion d'eau, comme 5% d'eau. 14 [0122] De préférence, on choisira un solvant organique pour agir efficacement sans générer de risques vis-à-vis de la décharge ou de l'inflammabilité. Il peut s'agir de vinylène carbonate (VC), de gamma-butyrolactonc (y-BL), de propylène carbonate (PC), de poly(éthylène glycol), de diméthyl éther. La concentration de l'agent favorisant le transport de matière va, avantageusement, de 1% à 40% et plus avantageusement de 10% à 40 % en masse. [0123] L'agent de protection apte à réduire et/ou stabiliser des éléments corrosifs et/ou toxiques est, par exemple, un composé de de type butylamine, un carbodiimide (type N,N-dicyclohexylcarbodiimide), N,N-diethylamino tri methyl-silane, le tris(2,2,2-trifluoroethyl) phosphite (TTFP), un composé à hase d'amine comme le 1-méthy1-2-pyrrolidinone, un carbamate fluoré ou le hexamethyl-phosphoramide. Cela peut également être un composé de la famille des cyclophosphazène comme l'hexaméthoxycyclotriphosphazène [0124] Le procédé peut être mis en oeuvre à des températures allant de 0°C à 100°C, de préférence de 20°C à 60°C et encore plus préférentiellement il est mis en oeuvre à température ambiante (20-25°C). [0125] Le procédé peut être réalisé sous air, ou sous atmosphère inerte, par exemple sous argon, dioxyde de carbone, azote ou un de leurs mélanges. [0126] Dans le cas où le générateur électrochimique est immergé dans la solution ionique, la solution peut être agitée pour améliorer l'apport en réactif. Par exemple, il s'agit d'une agitation entre 50 et 2000 tour/min, et de préférence, entre 200 et 800 tour/min. [0127] L'étape de neutralisation peut durer de 1h à 150h, par exemple de 10h à 100h et de préférence de 72h à 96h. [0128] Le procédé de neutralisation permet de mettre en sécurité le générateur électro- chimique en vue de son recyclage (par voie pyrométallurgique, hydrométallurgique ou leur combinaison) ou de son stockage Par exemple, il peut s'agir d'un stockage provisoire en attendant de le transférer, par exemple dans une usine de recyclage pour valoriser ces différents composants. [0129] A titre illustratif, un procédé de recyclage peut comprendre les étapes suivantes : tri, démantèlement, neutralisation, recyclage par les voies conventionnelles (pyrométallurgie, hydrométallurgie,...). [0130] L'ouverture du générateur électrochimique 10 pour accéder à ses fractions valo- risables peut être réalisée en toute sécurité. [0131] Exemples illustratifs et non limitatifs d'un mode de réalisation : [0132] Exemple 1 : Décharge en milieu BMIM-Cl/FeCl 3.6H 2 O/FeC1 2 .4H 2 O : [0133] La solution liquide ionique est un mélange comprenant le liquide ionique BMIMC1 et les sels FeC13.6H20 et FeC12.4H20. Ces trois composants sont en quantité équimolaire des trois produits chimiques. [0134] Après séchage de la solution, une pile de type Li-ion 18650 est mise en contact avec 50mL de la solution liquide ionique à température ambiante sous une agitation de 800tour/min. Après 96 heures, la pile est extraite du bain et la tension de la pile est nulle indiquant la décharge du système. [0135] Exemple 2 : Décharge en milieu BMIM NTf 2 BMIM-C1 à 1M / FeC13.6H2O à 0,5M et FeC12.4H20 à 0,5M : [0136] La solution liquide ionique est un mélange comprenant les composants suivants : BMIM NT-f, et BMIMCI (1M), FeC13.6H,0 et FeCln.4FLO (0,5M). [0137] Après séchage de la solution, une pile de type Li-ion 18650 est mise en contact avec 50mL de la solution liquide ionique à température ambiante sous une agitation de 800tour/min. Après 96 heures, la pile est extraite du bain et la tension de la pile est nulle indiquant la décharge du système. 16 REVENDICATIONS[Revendication 1] Procédé de neutralisation d'un générateur électrochimique (10) comprenant une électrode négative (20) contenant du lithium ou du sodium et une électrode positive (30), le procédé comprenant une étape de décharge au cours de laquelle le générateur électrochimique (10) est mis en contact avec une solution de liquide ionique (100) comprenant un liquide ionique solvant et une espèce redox dite oxydante apte à être réduite sur l'électrode négative de manière à décharger le générateur électrochimique. [Revendication 2] Procédé selon la revendication précédente, caractérisé en ce que la solution de liquide ionique (100) comprend une deuxième espèce redox dite réductrice apte à être oxydée sur l'électrode positive, l'espèce redox dite oxydante et l'espèce redox dite réductrice formant un couple d'espèce redox. [Revendication 3] Procédé selon la revendication précédente, caractérisé en ce que le couple d'espèce redox est un couple métallique, de préférence choisi parmi Mn21Mn31-, Cr21&"-, Ct"-/Cri'-, y2./V3. / Sek, Ru41-/Rus+ ou Fe2'-/Fe3., un couple de molécules organiques, un couple de métallocènes tel que Fc/Fc'-, ou un couple de molécules halogénées comme par exemple C17/C1 ou Cl /CP . [Revendication 4] Procédé selon l'une quelconque des revendications précédentes, ca- ractérisé en ce que la solution de liquide ionique (100) comprend un liquide ionique additionnel. [Revendication 5] Procédé selon l'une quelconque des revendications précédentes, ca- ractérisé en ce que la solution liquide ionique forme un solvant eutectique profond. [Revendication 6] Procédé selon l'une quelconque des revendications précédentes, ca- ractérisé en ce que le générateur électrochimique (10) est immergé dans la solution de liquide ionique (100). [Revendication 7] Procédé selon l'une quelconque des revendications précédentes, ca- ractérisé en ce que la décharge du générateur électrochimique (10) est réalisée à une température allant de 0°C à 100°, et de préférence de 15°C à 60°C. [Revendication 8] Procédé selon l'une quelconque des revendications précédentes, ca- ractérisé en ce que la décharge du générateur électrochimique (10) est réalisée sous air. [Revendication 9] Procédé selon l'une quelconque des revendications précédentes, ca- 17 ractérisé en cc qu'il comprend, préalablement à l'étape de décharge du générateur électrochimique (10), unc étape de démantèlement et/ou une étape de tri. [Revendication 10] Procédé selon l'une quelconque des revendications précédentes, ca- ractérisé en cc qu'il comprend, ultérieurement à l'étape de décharge du générateur électrochimique (10), une étape de stockage et/ou une étape pyro métallurgique et/ou h ydro métal I urg igue.